(57)【要約】      （修正有）【課題】外周にリング状凸部を有するハニカム構造体に対して、リング状凸部の形状の規格寸法を満足するように外周シール材層を形成してハニカム構造体を製造する方法の提供。【解決手段】外周にリング状凸部を有する柱状のハニカム構造セラミックブロックの外周面に上記セラミックブロックの外周面に摺接可能な環状のスクレーパー１を用いてシール材ペーストを上記セラミックブロックの外周面全体に押し広げて外周シール材層を形成するハニカム構造体の製造方法であって、スクレーパー１は、前記セラミックブロックの外周面に摺接可能な部材として、環状の上段弾性部材１０と、環状の下段弾性部材２０を備えており、上段弾性部材１０の内径は、下段弾性部材２０の内径よりも大きく、スクレーパー１を上から下に移動させて、上段弾性部材１０でシール材ペーストの厚みを所望する厚さに整えるハニカム構造体製造方法。【選択図】図４
2016044111.tif 000002
【特許請求の範囲】
【請求項１】
柱状のセラミックブロックの外周面にペースト状のシール材ペーストを付着させ、
前記セラミックブロックの外周面に摺接可能な環状のスクレーパーを用いて前記シール材ペーストを前記セラミックブロックの外周面全体に押し広げて外周シール材層を形成するハニカム構造体の製造方法であって、
前記セラミックブロックは、外周にリング状凸部を有しており、
前記セラミックブロックはハニカム構造であって、外周面に露出した貫通孔が存在し、
前記スクレーパーは、前記セラミックブロックの外周面に摺接可能な部材として、環状の上段弾性部材と、環状の下段弾性部材を備えており、
前記上段弾性部材の内径は、前記下段弾性部材の内径よりも大きく、
シール材ペーストが付着された前記セラミックブロックに対し、前記スクレーパーを上から下に移動させて、前記下段弾性部材で露出した貫通孔にシール材ペーストを充填させた後、前記上段弾性部材でシール材ペーストの厚みを所望する厚さに整えることを特徴とするハニカム構造体の製造方法。
【請求項２】
前記スクレーパーを上から下に移動させる前に、
シール材ペーストが付着された前記セラミックブロックに対し、前記スクレーパーを下から上に移動させる請求項１に記載のハニカム構造体の製造方法。
【請求項３】
前記シール材ペーストの前記所望する厚さは０．０５〜０．３ｍｍである請求項１又は２に記載のハニカム構造体の製造方法。
【請求項４】
前記上段弾性部材の下面先端には面取り加工がされている請求項１〜３のいずれかに記載のハニカム構造体の製造方法。
【請求項５】
前記面取り加工はＣ面取り加工である請求項４に記載のハニカム構造体の製造方法。
【請求項６】
前記面取り加工はＲ面取り加工である請求項４に記載のハニカム構造体の製造方法。
【請求項７】
前記上段弾性部材の厚さは３．５〜５．０ｍｍである請求項１〜６のいずれかに記載のハニカム構造体の製造方法。
【請求項８】
前記上段弾性部材の内径は、前記セラミックブロックの外径よりも、０．２〜２．０ｍｍ小さい請求項１〜７のいずれかに記載のハニカム構造体の製造方法。
【請求項９】
前記下段弾性部材の厚さは０．７５〜１．７５ｍｍである請求項１〜８のいずれかに記載のハニカム構造体の製造方法。
【請求項１０】
前記下段弾性部材の内径は、前記セラミックブロックの外径よりも、６．０〜１４．０ｍｍ小さい請求項１〜９のいずれかに記載のハニカム構造体の製造方法。
【請求項１１】
前記上段弾性部材及び前記下段弾性部材の材質は、ウレタンゴム、スチレン−ブタジエンゴム、ブタジエンゴム、イソプレンゴム、クロロプレンゴム、シリコーンゴム、ポリイソブチレンエラストマー又はポリエチレンエラストマーである請求項１〜１０のいずれかに記載のハニカム構造体の製造方法。
【発明の詳細な説明】
【技術分野】
【０００１】
本発明は、ハニカム構造体の製造方法に関する。
【背景技術】
【０００２】
バス、トラック、乗用車等の車両及び建設機械等の内燃機関から排出される排ガス中に含有されるスス等のパティキュレート（以下、ＰＭともいう）が周囲の環境及び人体に害を及ぼすことが最近問題となっている。
そこで、排気ガス中のＰＭを捕集して、排気ガスを浄化するフィルタとして多孔質セラミックからなるハニカム構造体を用いたものが種々提案されている。
【０００３】
ハニカム構造体としては、柱状のセラミックブロックの周囲に外周シール材層を設けたものが用いられる。
外周シール材層は、ハニカム構造体を内燃機関の排気通路に設置した際、ハニカム構造体の形状を整えたり、ハニカム構造体の外周部から排気ガスが漏れ出すことを防止したり、ハニカム構造体の断熱性を高めたりする目的で設けられる。
【０００４】
特許文献１には、セラミックブロックの周囲に厚さが薄い外周シール材層を形成する方法として、セラミックブロックの外周面と摺接可能な環状のスクレーパーを用いる方法が挙げられている。上記方法では、セラミックブロックの外周面にペースト状のシール材（シール材ペースト）を付着させ、環状のスクレーパーをセラミックブロックの長手方向に嵌通させることによりシール材ペーストをセラミックブロックの外周面全体に押し広げるスクレーピング工程を行う。
【０００５】
また、特許文献２には、外周にリング状の凸部を有し、当該凸部がテーパー状に形成されているハニカム構造体が記載されている。このリング状凸部は、ＤＰＦを金属容器内に把持させた際にＤＰＦが金属容器内で径方向／長さ方向に移動することを規制するために設けられている。
【先行技術文献】
【特許文献】
【０００６】
【特許文献１】国際公開２００５／０４５２１０号パンフレット
【特許文献２】特開２０１４−６５１０４号公報
【発明の概要】
【発明が解決しようとする課題】
【０００７】
特許文献２に記載されたような、外周にリング状凸部を有するハニカム構造体に対して、特許文献１に記載されたような環状のスクレーパーを用いて外周シール材層を形成すると、リング状凸部の麓付近（凸部が外周から立ち上がる付近）にシール材ペーストが吹き溜まりのように溜まってしまい、リング状凸部の形状が崩れて規格寸法を満たさなくなることがあった。
そして、リング状凸部の形状が規格寸法を満たさない場合、金属容器にＤＰＦを配置する際にＤＰＦの破損に繋がるという問題があった。
【０００８】
本発明は、上記のような問題点を踏まえてなされたものであり、外周にリング状凸部を有するハニカム構造体に対して、リング状凸部の形状の規格寸法を満足するように外周シール材層を形成してハニカム構造体を製造する方法を提供することを目的とする。
【課題を解決するための手段】
【０００９】
上記目的を達成するための、本発明のハニカム構造体の製造方法は、
柱状のセラミックブロックの外周面にペースト状のシール材ペーストを付着させ、
上記セラミックブロックの外周面に摺接可能な環状のスクレーパーを用いて上記シール材ペーストを上記セラミックブロックの外周面全体に押し広げて外周シール材層を形成するハニカム構造体の製造方法であって、
上記セラミックブロックは、外周にリング状凸部を有しており、
上記セラミックブロックはハニカム構造であって、外周面に露出した貫通孔が存在し、
上記スクレーパーは、上記セラミックブロックの外周面に摺接可能な部材として、環状の上段弾性部材と、環状の下段弾性部材を備えており、
上記上段弾性部材の内径は、上記下段弾性部材の内径よりも大きく、
シール材ペーストが付着された上記セラミックブロックに対し、上記スクレーパーを上から下に移動させて、上記下段弾性部材で露出した貫通孔にシール材ペーストを充填させた後、上記上段弾性部材でシール材ペーストの厚みを所望する厚さに整えることを特徴とする。
【００１０】
本発明では、シール材ペーストを掻き取る部材である弾性部材が上段、下段の２段に設けられたスクレーパーを用いて外周シール材層を形成する。
シール材ペーストが付着されたセラミックブロックに対し、スクレーパーを上から下に移動させると、まず下段弾性部材で露出した貫通孔にシール材ペーストを充填させると同時に余剰のシール材ペーストを掻き取る。この段階ではリング状凸部の麓付近にシール材ペーストの吹き溜まりが発生するが、さらに上段弾性部材でこの吹き溜まりを掻き取って除去し、シール材ペーストの厚みが所望する厚さになるように整えることができるので、吹き溜まりに起因してリング状凸部の寸法が崩れることが防止される。その結果、リング状凸部の形状の規格寸法を満足するように外周シール材層を形成してハニカム構造体を製造することができる。
【００１１】
本発明のハニカム構造体の製造方法では、上記スクレーパーを上から下に移動させる前に、
シール材ペーストが付着された上記セラミックブロックに対し、上記スクレーパーを下から上に移動させることが望ましい。
【００１２】
上記方法では、スクレーパーを下から上に移動させる工程と、スクレーパーを上から下に移動させる工程を行う。スクレーパーをこのように２回移動させることにより、スクレーパーの位置が元に戻るので、ハニカム構造体を連続的に製造する際に適している。
【００１３】
本発明のハニカム構造体の製造方法では、上記シール材ペーストの上記所望する厚さは０．０５〜０．３ｍｍであることが望ましい。
【００１４】
本発明のハニカム構造体の製造方法では、上記上段弾性部材の下面先端には面取り加工がされていることが望ましい。
また、上記面取り加工はＣ面取り加工であることが望ましく、Ｒ面取り加工であることも望ましい。
上段弾性部材の下面先端に面取り加工を施すと、上段弾性部材を上から下に移動させてシール材ペーストを掻き取る際に、セラミックブロックの外周面と上段弾性部材の下面が形成する入射角が小さくなるのでシール材ペーストを掻き取りすぎることが防止され、シール材層の厚さが薄くなり過ぎることを防止することができる。
【００１５】
本発明のハニカム構造体の製造方法では、上記上段弾性部材の厚さは３．５〜５．０ｍｍであることが望ましい。
上段弾性部材の厚さが３．５ｍｍ未満と薄すぎると、リング状凸部の形状に追随して曲がりすぎて吹き溜まりを掻き取りにくいことがある。また、上段弾性部材の厚さが５．０ｍｍを超えて厚いと上段弾性部材が曲がりにくいため、リング状凸部の形状に追随しきれずに上段弾性部材がリング状凸部に引っかかり、シール材層の厚さが不均一になることが懸念される。
【００１６】
本発明のハニカム構造体の製造方法では、上記上段弾性部材の内径は、上記セラミックブロックの外径よりも、０．２〜２．０ｍｍ小さいことが望ましい。
上段弾性部材の内径とセラミックブロックの外径が上記の関係であると、リング状凸部の麓付近に生じる吹き溜まりをより好適に掻き取ることができる。
【００１７】
本発明のハニカム構造体の製造方法では、上記下段弾性部材の厚さは０．７５〜１．７５ｍｍであることが望ましい。
下段弾性部材の厚さが上記範囲であると、弾性部材が適度に曲がるため、シール材層の厚さを好ましい範囲に制御することができる。
【００１８】
本発明のハニカム構造体の製造方法では、上記下段弾性部材の内径は、上記セラミックブロックの外径よりも、６．０〜１４．０ｍｍ小さいことが望ましい。
下段弾性部材の内径とセラミックブロックの外径が上記の関係であると、シール材層の厚さを好ましい範囲に制御することができる。
【００１９】
本発明のハニカム構造体の製造方法では、上記上段弾性部材及び上記下段弾性部材の材質は、ウレタンゴム、スチレン−ブタジエンゴム、ブタジエンゴム、イソプレンゴム、クロロプレンゴム、シリコーンゴム、ポリイソブチレンエラストマー又はポリエチレンエラストマーであることが望ましい。
上段弾性部材及び下段弾性部材が上記のような材質の部材であると、上段弾性部材及び下段弾性部材が適度に曲がることができるため、所定の厚さのシール材層を形成しやすくなる。
【図面の簡単な説明】
【００２０】
【図１】図１（ａ）は、セラミックブロックの一例を模式的に示す斜視図であり、図１（ｂ）は図１（ａ）に示すセラミックブロックの側面図である。
【図２】図２（ａ）は、ハニカム構造体の一例を模式的に示す斜視図であり、図２（ｂ）は図２（ａ）に示すハニカム構造体の側面図である。
【図３】図３（ａ）は、ハニカム構造体を構成するハニカム焼成体の一例を模式的に示す斜視図であり、図３（ｂ）は、そのＢ−Ｂ線断面図である。
【図４】図４は、本発明のハニカム構造体の製造方法で使用するスクレーパーの一例を模式的に示す斜視図である。
【図５】図５は、図４に示すスクレーパーのＡ−Ａ線断面図である。
【図６】図６（ａ）及び図６（ｂ）は、上段弾性部材の一例を模式的に示す一部拡大断面図である。
【図７】図７（ａ）、図７（ｂ）及び図７（ｃ）は、外周シール材層の形成工程を模式的に示す側面図である。
【図８】図８（ａ）は、上段弾性部材の下面にＣ面取りがされた上段弾性部材を用いてシール材ペーストを掻き取る工程を模式的に示す側面図であり、図８（ｂ）は、上段弾性部材の下面に面取りがされていない上段弾性部材を用いてシール材ペーストを掻き取る工程を模式的に示す側面図である。
【００２１】
（発明の詳細な説明）
以下、本発明のハニカム構造体の製造方法について具体的に説明する。しかしながら、本発明は、以下の構成に限定されるものではなく、本発明の要旨を変更しない範囲において適宜変更して適用することができる。なお、以下において記載する本発明の個々の望ましい構成を２つ以上組み合わせたものもまた本発明である。
【００２２】
本発明のハニカム構造体の製造方法は、
柱状のセラミックブロックの外周面にペースト状のシール材ペーストを付着させ、
上記セラミックブロックの外周面に摺接可能な環状のスクレーパーを用いて上記シール材ペーストを上記セラミックブロックの外周面全体に押し広げて外周シール材層を形成するハニカム構造体の製造方法であって、
上記セラミックブロックは、外周にリング状凸部を有しており、
上記セラミックブロックはハニカム構造であって、外周面に露出した貫通孔が存在し、
上記スクレーパーは、上記セラミックブロックの外周面に摺接可能な部材として、環状の上段弾性部材と、環状の下段弾性部材を備えており、
上記上段弾性部材の内径は、上記下段弾性部材の内径よりも大きく、
シール材ペーストが付着された上記セラミックブロックに対し、上記スクレーパーを上から下に移動させて、上記下段弾性部材で露出した貫通孔にシール材ペーストを充填させた後、上記上段弾性部材でシール材ペーストの厚みを所望する厚さに整えることを特徴とする。
【００２３】
はじめに、本発明のハニカム構造体の製造方法において、外周シール材層を形成する対象物となる、柱状のセラミックブロックについて説明する。
図１（ａ）は、セラミックブロックの一例を模式的に示す斜視図であり、図１（ｂ）は図１（ａ）に示すセラミックブロックの側面図である。
図１（ａ）に示すセラミックブロック１０３は、ハニカム焼成体１１０が１６個結束されてなる角柱状のハニカム集合体を作製し、ハニカム集合体の外周面を研削加工して円柱状にすることにより作製されている。研削加工された面にはハニカム焼成体１１０の貫通孔１１１が露出している。
セラミックブロックの外周面は、研削加工によって貫通孔が露出しているため実際は凸凹を有しているが、本明細書におけるセラミックブロックの外周面は、得られたセラミックブロックの形状を、平滑な側面を有する立体とみなしたときの面として定義する。
図１（ａ）に示すセラミックブロック１０３では、セラミックブロック１０３を円柱とみなしたときの円柱の側面をセラミックブロックの外周面１０４と定める。また、後述するリング状凸部の上部テーパー面、下部テーパー面、中央研削面もセラミックブロックの外周面に含まれる。
【００２４】
セラミックブロック１０３の長手方向（図１（ｂ）中、両矢印ａで示す方向）の中央部には、リング状凸部１０５が設けられている。
リング状凸部１０５は、セラミックブロック１０３を円柱とみなした場合の外周を取り囲むと共にセラミックブロック１０３の外側に向かって鍔状に突出し、上部テーパー面１０６、下部テーパー面１０７及び中央面１０８（それぞれ図１（ｂ）参照）を有する。
リング状凸部は、角柱状のハニカム集合体の外周面を円柱状にする研削加工の際に、この部分だけがリング状凸部の形状に残るように研削加工を行うことによって形成される。
研削加工の方法としては、例えば特許文献２に記載された方法を使用することができる。
【００２５】
セラミックブロックのリング状凸部を除いた部分の形状が円柱状である場合、その寸法の例としては円柱の直径が１００〜１７０ｍｍ程度であり、長手方向の長さが１００〜１７０ｍｍであるものがあげられる。
また、リング状凸部の形状としては、その高さが４〜８ｍｍ、幅が１７〜２４ｍｍであるものが挙げられる。
リング状凸部の高さ、幅は図１（ｂ）に両矢印Ｘ１、Ｙ１でそれぞれ示される寸法である。
なお、セラミックブロックの形状及び寸法、並びに、リング状凸部の形状及び寸法は、ハニカム構造体とした後に設置する車両等の大きさにより任意に設定することができるため、これらの例示に限定されるものではない。
セラミックブロックのリング状凸部を除いた部分の形状としては、円柱の他に底面形状が楕円、レーストラック形状等である柱状の例が挙げられる。
【００２６】
つづいて、本発明のハニカム構造体の製造方法で製造する対象であるハニカム構造体等について図面を参照して説明する。
図２（ａ）は、ハニカム構造体の一例を模式的に示す斜視図であり、図２（ｂ）は図２（ａ）に示すハニカム構造体の側面図である。
図２（ａ）に示すハニカム構造体１００では、多孔質炭化ケイ素からなる、図３（ａ）及び図３（ｂ）に示すような形状のハニカム焼成体１１０が接着剤層１０１を介して複数個結束されてセラミックブロック１０３を構成し、さらに、このセラミックブロック１０３の外周面１０４に外周シール材層１０２が形成されている。
【００２７】
外周シール材層１０２はリング状凸部１０５にも形成されており、リング状凸部１０５の上部テーパー面１０６、下部テーパー面１０７、中央面１０８は外周シール材層１０２が形成された以外はセラミックブロック１０３における各部位と同様の形状で存在している（それぞれ図２（ｂ）参照）。
【００２８】
図２（ａ）に示すハニカム構造体１００は、図１（ａ）に示すセラミックブロック１０３の外周面１０４に外周シール材層１０２を形成することによって製造されている。外周シール材層１０２の厚さはセラミックブロック１０３の外周面１０４に露出した貫通孔を埋めることができる厚さであることが好ましい。具体的には、外周シール材層の厚さは０．０５〜０．３ｍｍであることが好ましい。
外周シール材層の厚さは、リング状凸部における外周シール材層の厚さではなく、リング状凸部以外の部分における外周シール材層の厚さを意味する。
図２（ａ）に示すハニカム構造体１００の外周面は、セラミックブロック１０３の外周面１０４に露出した貫通孔が外周シール材層によって埋められた平滑な面となっている。
また、リング状凸部１０５においても、外周面に露出した貫通孔が外周シール材層によって埋められた平滑な面となっている。
【００２９】
ハニカム構造体のリング状凸部を除いた部分の形状が円柱状である場合、その寸法の例としては円柱の直径が１００．１〜１７０．６ｍｍ程度であり、長手方向の長さが１００〜１７０ｍｍであるものが挙げられる。
また、リング状凸部の形状としては、その高さが４．４〜８．７ｍｍ、幅が１７〜２４ｍｍであるものが挙げられる。
また、リング状凸部が立ち上がる角度が２５〜４５°であるものが挙げられる。
リング状凸部の高さ、幅は図２（ｂ）に両矢印Ｘ２、Ｙ２でそれぞれ示される寸法である。
リング状凸部が立ち上がる角度は図２（ｂ）にθ１、θ２で表される部分の角度である。
なお、ハニカム構造体の形状及び寸法、並びに、リング状凸部の形状及び寸法は、ハニカム構造体を設置する車両等の大きさにより任意に設定することができるため、これらの例示に限定されるものではない。
ハニカム構造体のリング状凸部を除いた部分の形状としては、円柱の他に底面形状が楕円、レーストラック形状等である柱状の例が挙げられる。
ハニカム構造体がリング状凸部を有していると、ハニカム構造体を保持シール材を介してケーシング内に収納させた場合に、リング状凸部が保持シール材に引っ掛かるため、ハニカム構造体がケーシング内で移動することを規制できる。
【００３０】
図３（ａ）は、ハニカム構造体を構成するハニカム焼成体の一例を模式的に示す斜視図であり、図３（ｂ）は、そのＢ−Ｂ線断面図である。
図３（ａ）及ぶ図３（ｂ）に示すハニカム焼成体１１０には、多数の貫通孔１１１がセル壁１１３を隔てて長手方向（図３（ａ）中、ｂの方向）に並設されており、貫通孔１１１のいずれかの端部が封止材１１２で封止されたセルを形成している。従って、一方の端面が開口したセル（貫通孔１１１）に流入した排ガスＧは、必ずセル（貫通孔１１１）を隔てるセル壁１１３を通過した後、他方の端面が開口した他のセル（貫通孔１１１）から流出するようになっている。
従って、セル壁１１３がＰＭ等を捕集するためのフィルタとして機能する。
【００３１】
以下、本発明のハニカム構造体の製造方法で使用するスクレーパーについて図面を参照して説明する。
図４は、本発明のハニカム構造体の製造方法で使用するスクレーパーの一例を模式的に示す斜視図であり、図５は、図４に示すスクレーパーのＡ−Ａ線断面図である。
図４に示すスクレーパー１は、上段弾性部材１０と下段弾性部材２０とを備えた環状のスクレーパーである。
上段弾性部材１０及び下段弾性部材２０は、それぞれ環状であって、弾性のある材料からなり、具体的にはゴム系の材料であって、ウレタンゴム、スチレン−ブタジエンゴム、ブタジエンゴム、イソプレンゴム、クロロプレンゴム、シリコーンゴム、ポリイソブチレンエラストマー又はポリエチレンエラストマーであることが望ましい。
【００３２】
図５に示すように、上段弾性部材１０は、上段弾性部材１０よりも大きな内径を有する上段挟持用部材１１ａ、１１ｂにより挟持された構造からなる。
また、下段弾性部材２０も、下段弾性部材２０よりも大きな内径を有する下段挟持用部材２１ａ、２１ｂにより挟持された構造からなる。
上段挟持用部材及び下段挟持用部材は、上段弾性部材及び下段弾性部材より硬い材料からなることが望ましく、例えば金属、硬質のプラスチック、木材等が挙げられる。
【００３３】
上段弾性部材１０を挟持した上段挟持用部材１１ａ、１１ｂと、下段弾性部材２０を挟持した下段挟持用部材２１ａ、２１ｂは、外枠３０に固定されて、スクレーパー１を構成する。
【００３４】
本発明のハニカム構造体の製造方法で使用するスクレーパーは、上段弾性部材と下段弾性部材の２つの弾性部材を備えていることを特徴としている。
以下、この２つの弾性部材について詳細に説明する。
まず、上段弾性部材の内径は下段弾性部材の内径よりも大きくなっている。
そして、上段弾性部材及び下段弾性部材はそれぞれセラミックブロックの外周面に摺接可能であるので、上段弾性部材と下段弾性部材の内径はそれぞれセラミックブロックの外径よりも小さくなっているといえる。
なお、セラミックブロックの外径は、リング状凸部以外の部分の外径である。
上段弾性部材の内径及び下段弾性部材の内径とセラミックブロックの外径との望ましい関係の例として、上段弾性部材の内径は、セラミックブロックの外径よりも、０．２〜２．０ｍｍ小さいことが望ましく、下段弾性部材の内径は、セラミックブロックの外径よりも、６．０〜１４．０ｍｍ小さいことが望ましい。
【００３５】
上段弾性部材の内径及び下段弾性部材の内径とセラミックブロックの外径が上記のような関係にある場合、セラミックブロックの外周面において、弾性部材がセラミックブロックの外周面に沿って曲がることになる。
弾性部材がセラミックブロックの外周面とどれだけ重なるかを「被り代」ともいうが、この被り代は、上述した弾性部材の内径とセラミックブロックの外径の差の半分となるので、セラミックブロックに対する上段弾性部材の被り代は、０．１〜１．０ｍｍであることが望ましく、下段弾性部材の被り代は、３．０〜７．０ｍｍであることが望ましい。
【００３６】
なお、上段弾性部材及び下段弾性部材の「内径」は上段弾性部材及び下段弾性部材の内側の形状が円の場合は円の直径である。
ただし、上段弾性部材及び下段弾性部材の内側の形状は円に限定されるわけではなく、セラミックブロックの外周形状に従って、被り代がほとんどの部分で一定の値となるように設計した略相似形とすることができる。
この場合、上段弾性部材及び下段弾性部材の「内径」の値自体は一定値ではないが、設計した被り代の２倍だけ、セラミックブロックの外径よりも小さくなる。そのうえで、上段弾性部材及び下段弾性部材の内側の形状が円の場合と同様に、上段弾性部材の内径は、セラミックブロックの外径よりも、０．２〜２．０ｍｍ小さいことが望ましく、下段弾性部材の内径は、セラミックブロックの外径よりも、６．０〜１４．０ｍｍ小さいことが望ましい。
【００３７】
上段弾性部材の厚さは、特に限定されるものではないが３．５〜５．０ｍｍであることが望ましい。また、下段弾性部材の厚さは、特に限定されるものではないが０．７５〜１．７５ｍｍであることが望ましい。
下段弾性部材の方が被り代が大きく曲がり量が大きくなるので、曲がり易いように望ましい弾性部材の厚さが薄くなる。
【００３８】
図６（ａ）及び図６（ｂ）は、上段弾性部材の一例を模式的に示す一部拡大断面図である。
上段弾性部材の下面先端には、面取り加工がされていることが望ましい。
面取り加工はＣ面取り加工であっても、Ｒ面取り加工であってもよい。
図６（ａ）は上段弾性部材１０の下面１２の先端にＣ面取り１２ａがされた例を示している。
面取り加工がＣ面取り加工である場合、面取りの寸法（面取り角度４５°）はＣ１ｍｍ〜Ｃ４ｍｍであることが望ましい。
図６（ｂ）は上段弾性部材１０の下面１２の先端にＲ面取り１２ｂがされた例を示している。
面取り加工がＲ面取り加工である場合、面取りの寸法はＲ１ｍｍ〜Ｒ３ｍｍであることが望ましい。
上段弾性部材の下面先端に面取り加工がされている場合の面取り加工の作用効果については、後述する。
【００３９】
以下、本発明のハニカム構造体の製造方法において、セラミックブロックの外周面に外周シール材層を形成する工程の一例について説明する。
（１）シール材ペーストの付着
柱状のセラミックブロックの外周面にペースト状のシール材ペーストを付着させる。
シール材ペーストを付着させる方法は特に限定されるものではないが、刷毛、ヘラ等を用いてシール材ペーストをセラミックブロックの外周面全体に付着させる。
この段階では付着させたシール材ペーストの厚さのばらつきがあってもよい。
シール材ペーストを付着させる量は、形成予定の外周シール材層の厚さを考慮して、シール材ペーストが不足しない程度の量に定めればよい。
シール材ペーストを構成する材料としては特に限定されるものではないが、例えば、無機バインダ、有機バインダ、無機繊維、無機粒子又はこれらの組み合わせからなるもの等を挙げることができる。
【００４０】
（２）外周シール材層の形成
上述したスクレーパーを用いてシール材ペーストをセラミックブロックの外周面全体に押し広げて外周シール材層を形成する。
図７（ａ）、図７（ｂ）及び図７（ｃ）は、外周シール材層の形成工程を模式的に示す側面図である。
スクレーパーは、上段弾性部材１０が上、下段弾性部材２０が下になるように、セラミックブロックの上方に配置し、上から下に移動させる。すると、下段弾性部材１０が最初にシール材ペースト２に接触する。
図７（ａ）は、リング状凸部の上方でスクレーパーを上から下に移動させる様子を模式的に示した側面図である。
図７（ａ）に示すように下段弾性部材２０が最初にシール材ペースト２に接触し、露出した貫通孔にシール材ペーストを充填させると共に余剰のシール材ペーストを掻き取る。シール材ペーストの付着量は、貫通孔を充填させるために充分な過剰量としておくことが望ましい。
下段弾性部材は弾性を有する部材であるので曲がりながら移動することが可能であり、下段弾性部材の内径は上段弾性部材の内径よりも小さいため、被り代が大きく、下段弾性部材の曲がり量は上段弾性部材の曲がり量に比べて大きい。
このように下段弾性部材が曲がりながら移動すると、シール材ペーストを押し込む力が強いので、露出した貫通孔にシール材ペーストを充填させることができる。そして、下段弾性部材が通過した後には上段弾性部材によってシール材ペーストの厚みが整えられ、所望する厚さの外周シール材層が形成される。
【００４１】
図７（ｂ）は、リング状凸部において下段弾性部材によるシール材ペーストの掻き取りを行う様子を模式的に示した側面図である。
スクレーパー１がさらに下方に移動してリング状凸部１０５にさしかかると、下段弾性部材２０が図７（ｂ）に示すように大きく曲がりながらシール材ペースト２を掻き取っていく。
この際、リング状凸部１０５の麓付近（図７（ｂ）において記号“Ｐ”で示す部分）にシール材ペーストの吹き溜まりが生じる。
【００４２】
図７（ｃ）は、リング状凸部において上段弾性部材によるシール材ペーストの掻き取りを行う様子を模式的に示した側面図である。
スクレーパー１がさらに下方に移動すると、上段弾性部材１０がリング状凸部１０５に到達する。
上段弾性部材の内径は下段弾性部材の内径よりは大きいため、リング状凸部の麓付近に吹き溜まりとして残ったシール材ペーストを掻き取ることができ、リング状凸部におけるシール材ペーストの厚みを所望する厚さに整えることができる。
この結果、吹き溜まりに起因してリング状凸部の寸法が崩れることが防止される。
これらの工程により、シール材ペーストの厚さ（所望する厚さ）が０．０５〜０．３ｍｍとなるようにシール材ペーストの厚さを整えることが望ましい。
なお、シール材ペーストの厚さは、リング状凸部におけるシール材ペーストの厚さではなく、リング状凸部以外の部分におけるシール材ペーストの厚さを意味する。
【００４３】
上述したスクレーパーの説明において、上段弾性部材の下面先端に面取り加工がされることについて説明したが、ここでシール材ペーストを掻き取る際の面取り加工の作用効果について説明する。
図８（ａ）は、上段弾性部材の下面にＣ面取りがされた上段弾性部材を用いてシール材ペーストを掻き取る工程を模式的に示す側面図であり、図８（ｂ）は、上段弾性部材の下面に面取りがされていない上段弾性部材を用いてシール材ペーストを掻き取る工程を模式的に示す側面図である。
図８（ａ）と図８（ｂ）を比較すると、上段弾性部材１０が曲がってシール材ペーストを掻き取る際に、セラミックブロックの外周面と上段弾性部材の下面が形成する角度（入射角ともいい、図中φ１又はφ２で表す角度）が異なることがわかる。
図８（ａ）に示すように上段弾性部材１０の下面１２に面取り加工（Ｃ面取り１２ａ）が施されていると、シール材ペーストを掻き取りすぎることが防止され、シール材層の厚さが薄くなり過ぎることを防止することができる。
【００４４】
本発明のハニカム構造体の製造方法においては、スクレーパーを上から下に移動させる前に、シール材ペーストが付着されたセラミックブロックに対し、スクレーパーを下から上に移動させるようにしてもよい。
この場合、はじめに、シール材ペーストをセラミックブロックの外周面全体に付着させる。
次に、スクレーパーを下から上に移動させる。この際、上段弾性部材が最初にシール材ペーストに接触し、続いて下段弾性部材がシール材ペーストに接触する。
そして、上段弾性部材及び下段弾性部材が下から上に移動することにより、セラミックブロックの外周に露出した貫通孔にシール材ペーストが充填される。ただし、貫通孔へのシール材ペーストの充填は完全に行われていなくてもよい。後にスクレーパーを上から下に移動させる際に再度貫通孔へのシール材ペーストの充填が行われるからである。
また、余剰のシール材ペーストは掻き取られるが、この段階で出来上がるハニカム構造体は、リング状凸部の麓付近に吹き溜まりのある製品である。
【００４５】
セラミックブロックの上に移動させたスクレーパーは、そのままセラミックブロックの上の位置に保持させておく。
【００４６】
次に、再度シール材ペーストを付着させ、続いてスクレーパーを上から下に移動させて外周シール材層を形成する。
この工程は上述した「（１）シール材ペーストの付着」及び「（２）外周シール材層の形成」と同じ工程とすることができるため、これらの工程の詳細な説明は省略する。
【００４７】
また、シール材層の形成にあたっては、シール材ペーストをセラミックブロックの外周面全体に押し広げた後に乾燥工程を行うことが望ましい。乾燥工程を行うことによりシール材ペーストが固化して丈夫なシール材層となる。
乾燥工程においては、シール材ペーストが外周面に塗布されたセラミックブロックを、乾燥炉内で炉内温度１１０〜１３０℃で９〜１１分間乾燥させることが望ましい。
【００４８】
以下に、柱状のセラミックブロックを製造する方法について説明する。
なお、セラミックブロックの材料となるセラミック粉末として炭化ケイ素を用いる場合を例にして説明する。
【００４９】
（１）セラミック粉末とバインダとを含む湿潤混合物を押出成形することによってハニカム成形体を作製する成形工程を行う。
具体的には、まず、セラミック粉末として平均粒子径の異なる炭化ケイ素粉末と、有機バインダと、液状の可塑剤と、潤滑剤と、水とを混合することにより、ハニカム成形体製造用の湿潤混合物を調製する。
続いて、上記湿潤混合物を押出成形機に投入し、押出成形することにより所定の形状のハニカム成形体を作製する。
この際、図３（ａ）及び図３（ｂ）に示すセル構造（貫通孔の形状及び貫通孔の配置）を有する断面形状が作製されるような金型を用いてハニカム成形体を作製する。
【００５０】
（２）ハニカム成形体を所定の長さに切断し、マイクロ波乾燥機、熱風乾燥機、誘電乾燥機、減圧乾燥機、真空乾燥機、凍結乾燥機等を用いて乾燥させた後、所定の貫通孔に封止材となる封止材ペーストを充填して上記貫通孔を目封じする封止工程を行う。
ここで、封止材ペーストとしては、上記湿潤混合物を用いることができる。
【００５１】
（３）ハニカム成形体を脱脂炉中で加熱し、ハニカム成形体中の有機物を除去する脱脂工程を行った後、脱脂されたハニカム成形体を焼成炉に搬送し、焼成工程を行うことにより、図３（ａ）及び図３（ｂ）に示したような角柱形状のハニカム焼成体を作製する。
なお、貫通孔の端部に充填された封止材ペーストは、加熱により焼成され、封止材となる。
また、切断工程、乾燥工程、封止工程、脱脂工程及び焼成工程の条件は、従来からハニカム焼成体を作製する際に用いられている条件を適用することができる。
【００５２】
（４）支持台上で複数個のハニカム焼成体を接着材ペーストを介して順次積み上げて結束する結束工程を行い、ハニカム焼成体が複数個積み上げられてなるハニカム集合体を作製する。
接着材ペーストとしては、例えば、無機バインダと有機バインダと無機粒子とからなるものを使用する。また、上記接着材ペーストは、さらに無機繊維及び／又はウィスカを含んでいてもよい。
【００５３】
（５）ハニカム集合体を加熱して接着材ペーストを加熱固化して接着材層とする。
接着材ペーストの加熱固化の条件は、従来からハニカム構造体を作製する際に用いられている条件を適用することができる。
【００５４】
（６）ハニカム集合体の外周面を研削加工する。
具体的には、ダイヤモンドカッターを用いてハニカム集合体の外周面を切削することにより、外周が略円柱状等の所定形状に加工されたセラミックブロックを作製する。
この研削加工において、同時にリング状凸部を形成する。
セラミックブロックの外周面には、研削加工によって切断されたセルが露出することになる。
研削加工の方法としては、例えば特許文献２に記載された方法を使用することができる。
【００５５】
上記工程によって作製されたセラミックブロックの外周面に、上述した方法によって外周シール材層を形成することによって、ハニカム構造体が製造される。
【００５６】
以下に、本発明のハニカム構造体の製造方法の作用効果について列挙する。
（１）本発明では、シール材ペーストを掻き取る部材である弾性部材が上段、下段の２段に設けられたスクレーパーを用いて外周シール材層を形成する。
シール材ペーストが付着されたセラミックブロックに対し、スクレーパーを上から下に移動させると、まず下段弾性部材で露出した貫通孔にシール材ペーストを充填させると同時に余剰のシール材ペーストを掻き取る。この段階ではリング状凸部の麓付近にシール材ペーストの吹き溜まりが発生するが、さらに上段弾性部材でこの吹き溜まりを掻き取って除去し、シール材ペーストの厚みを所望する厚さに整えることができるので、吹き溜まりに起因してリング状凸部の寸法が崩れることが防止される。その結果、リング状凸部の形状の規格寸法を満足するように外周シール材層を形成してハニカム構造体を製造することができる。
【００５７】
（２）本発明において、スクレーパーを上から下に移動させる前に、シール材ペーストが付着されたセラミックブロックに対し、スクレーパーを下から上に移動させると、スクレーパーの位置が元に戻るので、ハニカム構造体を連続的に製造する際に適している。
【００５８】
（３）本発明において、上段弾性部材の下面先端に面取り加工を施すと、上段弾性部材を上から下に移動させてシール材ペーストを掻き取る際に、セラミックブロックの外周面と上段弾性部材の下面が形成する入射角が小さくなるのでシール材ペーストを掻き取りすぎることが防止され、シール材層の厚さが薄くなり過ぎることを防止することができる。
【００５９】
（４）本発明において、上段弾性部材の厚さが３．５〜５．０ｍｍであると、弾性部材がリング状凸部の形状に追随して適度に曲がることができるため、吹き溜まりを掻き取りやすく、シール材層の厚さも均一になりやすいため望ましい。
【００６０】
（５）本発明において、上段弾性部材の内径が、セラミックブロックの外径よりも、０．２〜２．０ｍｍ小さいと、リング状凸部の麓付近に生じる吹き溜まりをより好適に掻き取ることができるため望ましい。
【００６１】
（６）本発明において、下段弾性部材の厚さが０．７５〜１．７５ｍｍであると、弾性部材が適度に曲がるため、シール材層の厚さを好ましい範囲に制御することができるので望ましい。
【００６２】
（７）本発明において、下段弾性部材の内径が、セラミックブロックの外径よりも、６．０〜１４．０ｍｍ小さいと、シール材層の厚さを好ましい範囲に制御することができるので望ましい。
【００６３】
（８）本発明において、上段弾性部材及び下段弾性部材の材質が、ウレタンゴム、スチレン−ブタジエンゴム、ブタジエンゴム、イソプレンゴム、クロロプレンゴム、シリコーンゴム、ポリイソブチレンエラストマー又はポリエチレンエラストマーであると、上段弾性部材及び下段弾性部材が適度に曲がることができるため、所定の厚さのシール材層を形成しやすくなるので望ましい。
【００６４】
（実施例）
以下、本発明のハニカム構造体の製造方法をより具体的に開示した実施例を示す。なお、本発明は、これらの実施例のみに限定されるものではない。
【００６５】
（実施例１）
（セラミックブロックの作製）
まず、平均粒子径２２μｍを有する炭化ケイ素の粗粉末５４．６重量％と、平均粒子径０．５μｍの炭化ケイ素の微粉末２３．４重量％とを混合し、得られた混合物に対して、有機バインダ（メチルセルロース）４．３重量％、潤滑剤（日油社製  ユニルーブ）２．６重量％、グリセリン１．２重量％、及び、水１３．９重量％を加えて混練して湿潤混合物を得た後、押出成形する成形工程を行った。
本工程では、図３（ａ）に示したハニカム焼成体１１０と同様の形状であって、セルの目封じをしていない生のハニカム成形体を作製した。
【００６６】
次いで、マイクロ波乾燥機を用いて上記生のハニカム成形体を乾燥させることにより、ハニカム成形体の乾燥体を作製した。その後、ハニカム成形体の乾燥体の所定のセルに封止材ペーストを充填してセルの封止を行った。なお、上記湿潤混合物を封止材ペーストとして使用した。セルの封止を行った後、封止材ペーストを充填したハニカム成形体の乾燥体を再び乾燥機を用いて乾燥させた。
【００６７】
続いて、セルの封止を行ったハニカム成形体の乾燥体を４００℃で脱脂する脱脂処理を行い、さらに、常圧のアルゴン雰囲気下２２００℃、３時間の条件で焼成処理を行った。
これにより、四角柱のハニカム焼成体を作製した。
【００６８】
上記工程により得られたハニカム焼成体間に接着材ペーストを塗布して接着材ペースト層を形成し、接着材ペースト層を加熱固化して接着材層とすることにより、１６個のハニカム焼成体が接着材層を介して結束されてなる略角柱状のハニカム集合体を作製した。
なお、接着材ペーストとしては、平均繊維長２０μｍのアルミナファイバ３０重量％、平均粒径０．６μｍの炭化ケイ素粒子２１重量％、シリカゾル１５重量％、カルボキシメチルセルロース５．６重量％、及び、水２８．４重量％を含む接着材ペーストを使用した。
【００６９】
その後、ダイヤモンドカッターを用いて、角柱状のハニカム集合体の外周を円柱状に切削することにより、外周にリング状凸部を有しており、リング状凸部以外の部分の円柱の外径が１４３．４ｍｍであるセラミックブロックを作製した。
【００７０】
（スクレーパーの準備）
スクレーパーとして、図４に示す構成のスクレーパーであって以下の寸法のものを準備した。
上段弾性部材の内径が１４２．４ｍｍ（被り代０．５ｍｍ）、厚さ４．０ｍｍ、下面先端にＣ面取り（面取り寸法Ｃ１．５ｍｍ）。
下段弾性部材の内径が１３３．４ｍｍ（被り代５．０ｍｍ）、厚さ１．２５ｍｍ。
上段弾性部材と下段弾性部材の材質はウレタンゴムである。
【００７１】
（外周シール材層の形成）
シール材ペーストとして、接着材ペーストと同じペーストを準備した。
このシール材ペーストを、セラミックブロックの外周面にヘラを用いて付着させた。
本実施例では、はじめにスクレーパーを上段弾性部材が上、下段弾性部材が下になるようにしてセラミックブロックの下に配置した。そして、スクレーパーを下から上に移動させて１回目のスクレーピング工程を行った。
その後、スクレーパーの位置をセラミックブロックの上方に位置させたまま、再度シール材ペーストをセラミックブロックの外周面に付着させて、スクレーパーを上から下に移動させて２回目のスクレーピング工程を行った。
このようにして、シール材ペーストをセラミックブロックの外周面全体に押し広げた。
その後、乾燥炉内で１２０℃、１０分乾燥してシール材ペーストを固化させた。
上記工程によって、外周シール材層を有するハニカム構造体を製造した。
【００７２】
出来上がったハニカム構造体の外周シール材層の厚さは０．０８ｍｍであり、リング状凸部の吹き溜まり部分の厚さは０．４ｍｍであった。
なお、吹き溜まり部分の厚さは、吹き溜まり部分を目視で観察して最も盛り上がっている部分のシール材層の厚さとして測った。
また、リング状凸部の高さは６．０４ｍｍ、リング状凸部の幅が２０．０３ｍｍ、リング状凸部が立ち上がる角度は３５．２°及び３４．５°であった。これらの寸法は全てリング状凸部の形状の規格寸法を満足していた。
また、出来上がったハニカム構造体の寸法は、リング状凸部以外の部分の円柱の外径が１４３．５６ｍｍであり、長手方向の長さが１２７ｍｍであった。
【００７３】
（実施例２）
実施例１において使用するスクレーパーを、上段弾性部材の下面先端に面取りが設けられていないものに変更した他は実施例１と同様にして、外周シール材層を有するハニカム構造体を製造した。
出来上がったハニカム構造体の外周シール材層の厚さは０．０６ｍｍであり、リング状凸部の吹き溜まり部分の厚さは０．３ｍｍであった。
【００７４】
（実施例３）
実施例１において使用するスクレーパーを、上段弾性部材の厚さが５．０ｍｍのものに変更した他は実施例１と同様にして、外周シール材層を有するハニカム構造体を製造した。
出来上がったハニカム構造体の外周シール材層の厚さは０．０６ｍｍであり、リング状凸部の吹き溜まり部分の厚さは０．２５ｍｍであった。
【００７５】
（実施例４）
実施例１において使用するスクレーパーを、上段弾性部材の下面先端に面取りが設けられておらず、上段弾性部材の厚さが５．０ｍｍのものに変更した他は実施例１と同様にして、外周シール材層を有するハニカム構造体を製造した。
出来上がったハニカム構造体の外周シール材層の厚さは０．０５ｍｍであり、リング状凸部の吹き溜まり部分の厚さは０．１０ｍｍであった。
【００７６】
（比較例１）
スクレーパーとして、実施例１で使用したスクレーパーの下段弾性部材のみを有し、上段弾性部材を有さないスクレーパーを準備して使用した他は実施例１と同様にして、外周シール材層を有するハニカム構造体を製造した。
出来上がったハニカム構造体の外周シール材層の厚さは０．２ｍｍであり、リング状凸部の吹き溜まり部分の厚さは２．４ｍｍであった。このハニカム構造体は吹き溜まり部分の厚さが厚く、リング状凸部の形状の規格寸法を満たしていなかった。
【００７７】
上記結果から、上段弾性部材と下段弾性部材の２つの弾性部材を備えたスクレーパーを使用した各実施例においてはリング状凸部の吹き溜まり部分の厚さが薄くなっていたのに対し、弾性部材を１つしか備えないスクレーパーを使用した比較例１においては吹き溜まり部分の厚さが厚く、リング状凸部の形状の規格寸法を満たしていなかった。
また、上段弾性部材に面取りがある場合とない場合につき、実施例１と２、実施例３と４を比べると、上段弾性部材に面取りがある実施例１、３のほうがシール材層の厚さが厚くなっており、面取りを設けることによって塗布厚みを確保し、シール材層が薄くなり過ぎることを防止できることがわかる。
【符号の説明】
【００７８】
１  スクレーパー
２  シール材ペースト
１０  上段弾性部材
１２  上段弾性部材の下面
１２ａ  Ｃ面取り
１２ｂ  Ｒ面取り
２０  下段弾性部材
１００  ハニカム構造体
１０１  接着剤層
１０２  外周シール材層
１０３  セラミックブロック
１０４  セラミックブロックの外周面
１０５  リング状凸部
１１１  貫通孔
【図１】
2016044111.tif 000003
【図２】
2016044111.tif 000004
【図３】
2016044111.tif 000005
【図４】
2016044111.tif 000006
【図５】
2016044111.tif 000007
【図６】
2016044111.tif 000008
【図７】
2016044111.tif 000009
【図８】
2016044111.tif 000010